"下記a~dを含むポリマー組成物:aポリラクチドbポリラクチドに対して17~25重量の、エチレンまたはスチレンと、少なくとも一つのエポキシドまたはカルボン酸またはカルボン酸無水物成分を有する不飽和モノマーと、任意成分のメタアクリレート成分とを含むコポリマーおよびターポリマーから選択される連鎖改質剤、cポリラクチドに対して30~55重量の、生分解性ポリエステル、脂肪族コポリエテステル、芳香族コポリエステルおよびこれの混合物の中から選択されるエラストマーのポリマー、dポリラクチドに対して20~45重量の可塑剤。ポリラクチドの数平均分子量が50000~250000の間にある請求項1に記載の組成物。連鎖改質剤が、エチレンまたはスチレンと、カルボン酸無水物成分を有するかエポキシドとメタアクリレート成分とを有する不飽和モノマーとを含むコポリマーおよびターポリマーの中から選択される請求項1または2に記載の組成物。連鎖改質剤が、エチレンまたはスチレンと、グリシジルメタアクリレートまたは無水マレイン酸を有するコポリマーおよびエチレンまたはスチレンと、アルキルメタアクリレートとグリシジルメタアクリレートまたは無水マレイン酸のターポリマーの中から選択される請求項3に記載の組成物。連鎖改質剤が、エチレンとグリシジルメタクリレートとのコポリマーおよびエチレンまたはスチレンと、アクリル酸アルキルと、グリシジルメタアクリレートまたは無水マレイン酸とのターポリマーの中から選択される請求項4に記載の組成物。連鎖改質剤が、エチレンとアクリル酸アルキルとのコポリマーおよびエチレンまたはスチレンと、アルキルアクリレートと、グリシジルメタクリレートとのターポリマー、好ましくはエチレンと、アクリル酸メチルとメタクリル酸グリシジルとのターポリマーの中から選択される請求項5に記載の組成物。エラストマーのポリマーが、ポリブチレンアジペート-co-テトラフタレートおよびポリブチレンスクシナート-co-アジペートの中から選択される請求項1~6のいずれか一項に記載の組成物。可塑剤がクエン酸エステル、酪酸エステルおよびこれらの混合物の中から選択される請求項1~7のいずれか一項に記載の組成物。ポリラクチドと、連鎖改質剤と、エラストマーのポリマーと、可塑剤とを溶融状態で混合することを特徴とする請求項1~8のいずれか一項に記載の組成物の製造方法。請求項1~8のいずれか一項に記載の組成物を押出成形、射出成形、圧縮成形または熱成形によって変形させることを特徴とする物品の製造方法。請求項10に記載の方法で得られる物品。物品がフィギュア像である請求項11に記載の物品。本発明の目的は、伸び、ショア硬度A、要求される湿潤性の所望クライテリアを満たし、上記定義の他の機械特性および物理特性のバランスが良く維持でき、所望の機械特性および物理特性を有する物品をプラスチック加工の通常の方法で製造することができる、ポリラクチドと、連鎖改質剤と、延性を改良するエラストマー化合物と、好ましくはフタレートを含まない可塑剤とを含む組成物を提供することにある。本発明者は、本発明の組成物は最少破断点伸び、ショア硬度Aのレベル、表面張力で表される湿潤性のような主要特性だけでなく、全ての他の望ましい機械特性および物理的特性を改善することができるということを発見した。本発明の一つの目的は、下記特性を同時に有する再生可能な資源から得られるポリマー組成物を提供することにある:1ASTM規格のD-638で測定した破断点伸び>200、2ASTM規格のD2240で測定したショア硬度Aが60~95、3ASTM規格のD-2578で測定した表面張力によって表される湿潤性>34ダイン/cm。本発明の他の目的は、ASTM規格のD-4062で測定した54°Cでの貯蔵モジュラスで表す耐熱性特性が>20MPaである組成物を提供することにある。本発明のさらに他の目的は、ASTM規格のD-2240で測定したショア硬度Dが<50であることで表される機械強度を有する組成物を提供することにある。本発明のさらに他の目的は、ASTM規格のD-3763で測定した延性指数>30である組成物を提供することにある。本発明のさらに他の目的は、ASTM規格のD-3763で測定した全破断指数が8ジュール以上である組成物を提供することにある。本発明のさらに他の目的は、ASTM規格のD-3763で測定した曲げが18mm以上である組成物提供することにある。本発明のさらに他の目的は、プラスチック加工の普通の方法、例えば熱成形、押出成形、射出成形または圧縮成形によって得られる上記組成物の開始特性の良いバランスを有する物品を提供することにある。本発明のさらに他の目的は、金型から取り出す際に、材料が殆ど分離detachmentしない組成物を提供することにある。本発明者は、本発明の組成物は、延性、硬さおよび破断点伸び>200の特性が良くバランスし、しかも、表面特性平滑性および金型リリース性が良いということを偶然に見出した。本発明者はさらに、本発明組成物は湿潤性にも優れ、従って、本発明組成物を用いて得られる物品は塗装が容易になるということを偶然に見出した。本発明は、ポリラクチドと、ポリラクチドーの重量をベースにして17~25重量の連鎖改質剤と、30~55重量のエラストマーのポリマーと、20~45重量の可塑剤、好ましくはフタレートを含まない可塑剤とを含む成形用または射出成形用ポリマー組成物を提供する。本発明組成物は、ポリラクチドと、可塑剤、連鎖改質剤および延性を改善するための添加剤としての再生可能な材料に由来するエラストマーのポリマーから成る一組の添加剤とを含む。本発明は、下記a~dを含むポリマー組成物に関するものである:aポリラクチドbポリラクチドに対して17~25重量の、エチレンまたはスチレンと、少なくとも一つのエポキシドまたはカルボン酸またはカルボン酸無水物成分を有する不飽和モノマーと、任意成分のメタアクリレート成分とを含むコポリマーおよびターポリマーから選択される連鎖改質剤、cポリラクチドに対して30~55重量の、生分解性ポリエステル、脂肪族コポリエテステル、芳香族コポリエステルおよびこれの混合物の中から選択されるエラストマーのポリマー、dポリラクチドに対して20~45重量の可塑剤。本発明の組成物で使用するポリラクチドの数平均分子量ポリスチレンPS相当で表すは一般に50000~250000の間にある。本発明でポリラクチドとはポリ-L-ラクチドPL-LA、ポリ-D-ラクチドPD-LA、特許文献1W02008/037773および特許文献2W02008/037772に記載のような、ラクチドとPLAの立体錯体stereocomplexesとをベースにしるコポリマーを意味する。ポリラクチドはポリ-L-ラクチドであるのが好ましい。着色劣化またはエステル転移反応を避けるためにPLAを通常の安定剤と一緒に使用することができる。本発明は、可塑剤、好ましくはフタレートを含まない可塑剤を加え、延性を改善するためのエラストマーのポリマーへの連鎖改質剤を加えることによって、所望の特性を有する組成物が得られるということを偶然見出した。本発明で連鎖改質剤とはPLA鎖上にグラフト可能な下記の全てのコポリマーまたはターポリマーを意味する。この連鎖改質剤は一般にエチレンまたはスチレンと、少なくとも一つのエポキシドまたはカルボン酸成分またはカルボン酸無水物成分を有する不飽和モノマーと、任意成分のメタアクリレート成分とを有するコポリマーおよびターポリマーの中から選択される。本発明で成分という用語は基と同義である。連鎖改質剤はエチレンまたはスチレンと、カルボン酸無水物成分を有するか、エポキシド成分を有する不飽和モノマーと、メタアクリレート成分とを有するコポリマーおよびターポリマーの中から選択するのが好ましい。連鎖改質剤はエチレンまたはスチレンと、グリシジルメタアクリレートまたは無水マレイン酸とのコポリマー、エチレンまたはスチレンと、アルキルメタアクリレートと、グリシジルメタアクリレートまたは無水マレイン酸とのターポリマーの中から選択するのが好ましい。アルキルメタアクリレートの中ではアルキルが1~10個の炭素原子を有するもの、例えばメチルメタクリレート、メチルアクリレート、エチルアクリレート、n-ブチルアクリレート、イソブチルアクリレート、2-エチルヘキシルアクリレート、n-オクチルアクリレートを挙げることができる。エチレンまたはスチレンと、グリシジルメタアクリレートまたは無水マレイン酸とのコポリマーは50~99重量のエチレンまたはスチレと、1~50重量のグリシジルメタアクリレートまたは無水マレイン酸とを含み、好ましくは90~98重量のエチレンまたはスチレンと、2~10重量のグリシジルメタアクリレートまたは無水マレイン酸を含む百分比の合計は100である。エチレンまたはスチレンと、アルキルメタアクリレートと、グリシジルメタアクリレートまたは無水マレイン酸とのターポリマーは50~97重量のエチレンまたはスチレンと、1~50重量のアルキルメタアクリレートと、0.2~10重量のグリシジルメタアクリレートまたは無水マレイン酸とを含む百分比の合計は100である。このターポリマーは55~95重量のエチレンまたはスチレンと、2~35重量のアルキルのメタアクリレートと、0.3~8重量のグリシジルメタアクリレートまたは無水マレイン酸とを含むのが好ましい。連鎖改質剤はエチレンとメタクリル酸グリシジルのコポリマーおよびエチレンまたはスチレンと、アクリル酸アルキルと、グリシジルメタアクリレートまたは無水マレイン酸とのターポリマーの中から選択するのがさらに好ましい。後者の中ではArkemaFrance社からLotader登録商標AX8840の名称で市販のエチレンとメタクリル酸グリシジルとのコポリマー、ArkemaFrance社からLotader登録商標4700の名称で市販のエチレンと、アクリル酸エチルと、無水マレイン酸とのターポリマー、BASF社からJoncryl登録商標の名称で市販のスチレンと、アクリル酸アルキルと、グリシジルメタクリレートとのターポリマーを使用することができる。エチレンまたはスチレンと、アクリル酸アルキルと、メタクリル酸グリシジルとのターポリマーが特に好ましい。特に、エチレンと、アクリル酸メチルと、メタクリル酸グリシジルとのターポリマーを使用するのが好ましい。この種のターポリマーの例はArkemaFrance社からLotader登録商標AXS900の名称で市販の68重量のエチレンと、24重量のアクリル酸メチルと、8重量のメタクリル酸グリシジルとのターポリマーである。連鎖改質剤は一般にポリラクチドの重量に対して17~25重量の量で使用される。延性ductilityを改善するための化合物として使われるエラストマータイプのポリマーは再生可能な資源および/または生物分解可能な材料から得られる。本発明でエラストマーのポリマーとは大きな変形に耐えることができ、応力を除去したときに元の状態に戻る、弾性特性を有するポリマーを意味する。再生可能という用語は天然資源を意味し、人間のスケールでは短期間で再生が可能な資源を意味する。生物分解可能という用語は酸素の存在下で微生物の作用下に二酸化炭素、水および無機塩、場合によってはさらに副生成物、残基、新しいバイオマスに分解され、無酸素状態下では二酸化炭素、メタン、無機塩および新しいバイオマスに分解される有機材料を意味する。本発明で使用されるエラストマータイプのポリマーはバイオポリエステルbiopolyesters生分解可能なポリエステルから選択できる。このバイオポリエステルとしてはポリヒドロキシアルカノエート、好ましくはポリヒドロキシアルカノエートのコポリマーが挙げられる。ポリヒドロキシアルカノエートの例としてはポリヒドロキシブチレート-co-3-ヒドロキシバレレートPHBV、ポリヒドロキシブチレート-co-3-ヒドロキシバレレートまたはポリヒドロキシオクタノエート-co-3-ヒドロキシデカのエートが挙げられる。本発明で使用可能なエラストマータイプのポリマーは脂肪族または芳香族コポリエテステルおよびその混合物、例えばポリブチレンアジペート-co-テレフタレートおよびポリブチレンスクシナート-co-アジペートの中から選択できる。本発明組成物で使用可能な上記定義に対応する市販の製品としてはBASF社のEcoflex登録商標、NaturePlast社のNPEL01実験グレードまたはApi社のApinat登録商標が挙げられる。一般に、PLAの重量をベースにして20~55重量の量で使われる。可塑剤としては環境保護のためにフタレートを含まない可塑剤を使うのが好ましい。これはその他の可塑剤が適切であるということを意味する。可塑剤とは本発明組成物に加えたときに組成物の柔軟性、従って成形性を増加させる有機化学物質を意味する。使用可能なフタレートを含まない可塑剤として下記文献に記載のものをが参照できる。VanNostrandsEncyclopediaofChemistryFifthEditioneditedbyGlennDConsidinepage1316それらの中ではフォスフェート、例えばトリクレジルフォスフェート、脂肪族二塩基酸のエステル、例えばアジペート、セバケートおよびアゼレート、脂肪酸のエステルを挙げることができる。フタレートを含まない可塑剤中ではシトレートのファミリー、特にシトレートエステルクエン酸エステル、例えばtert-ブチルレンシトレートまたはクエン酸トリブチルTBC、CAS番号:77-94-lまたはブチレートエステル酪酸のエステル、例えばProviron社からL807の名称で市販のトリエチレングリコール-ジ-2-エチルヘキシルブチレート実験グレードまたはその混合物を使用することがきる。TBCを使うのが好ましい。可塑剤は一般にPLAの重量を基にして20~45重量の量手使われる。出願人は、PLAと、延性改良剤としてのEcoflex登録商標と、連鎖改質剤としてのLotade登録商標XS900と、可塑剤としてのTBCとを、再生可能な資源PLAから得られるポリマーの重量を基にして各成分を上記の重量で含む混合物とをから成る組成物を使用することによって、破断点伸び特性が改良されて>200になるだけでなく、ショア硬度Aが60~95になり、表面張力で表される湿潤性が34ダイン/cm以上になり、しかも、離型特性が改善し、離型時の問題が観測されなくなる、ということを偶然に見出した。本発明組成物は成形品の表面特性を改善するための添加剤をさらに含むことができる。また、本発明組成物は充填材、例えばタルクまたは成形品または射出成形品の最終特性に悪影響与えないその他の類似充填剤型を含むことができる。本発明組成物は温度および圧力が普通の操作条件である普通の成形、特に押出成形、射出成形または圧縮成形または熱成形に適している。出願人はさらに、組成物が特にtert-ブチレンシトラートクエン酸トリブチルおよびトリエチレングリコールジ-2-エチルヘキシルブチレートから選択される可塑剤である場合に、成形品を材料の付着無しに金型から簡単に外すことができるということを偶然に見出した。本発明はさらに、ポリラクチドと、連鎖改質剤と、エラストマーのポリマーと、可塑剤とを溶融状態で混合する点を特徴とする本発明組成物の製造方法にも関すものである。本発明組成物は、組成物に含まれる各種の化合物を一般に混合することで得られる。混合は一般に160~190°Cの温度で実行される。混合はスタティックミキサまたは押出機等の普通の混合機で実行できる。混合機で混合する場合には全ての化合物を同時に導入できる。混合を押出機で実行する場合には、可塑剤は他の化合物が既に溶融状態になった後に導入するのが好ましい。混合後、本発明組成物は顆粒の形で包装するのが好ましい。組成物は普通のプラスチック加工方法、特に成形、熱成形または物品製造するための他の任意加工方法で成形できる。従って、本発明は射出成形、押出成形または圧縮成形または熱成形によって本発明組成物を変形させる点を特徴とする物品の製造方法を提供する。本発明はさらに、本発明方法で得られる物品にも関するものである。物品の中では特にフィギュア像を挙げることができる。本発明の実施例および比較例では、再生可能な資源から得られるリジッドなポリマーとしてポリラクチドを使用する。特に、以下ではNatureWorks社から市販の数平均分子量が約120000PS相当のポリ-L-ラクチドであるPLA4042を使用するか、NatureWorks社から市販の数平均分子量が約約100000PS相当のポリ-L-ラクチドであるPLA6201を使用する。連鎖改質剤としてはArkemaFrance社から市販のLotader登録商標AX8900を使用した。Lotader登録商標AX8900は68重量のエチレンと、24重量のアクリル酸メチルと、8重量のメタクリル酸グリシジルとから成る。延性を改善するためのエラストマーのポリマーとしてはBASF社からEcoflex登録商標ブレンドA1200の名称または欧州でNaturePlast社からNPEL01の名称で市販ので市販のポリアクリル酸エステルブチレンアジペート-co-テレフタレートを使用した。フタレートを含まない可塑剤としてはProviron社からL807実験グパードの名称で市販のトリエチレングリコールジ-2-エチルヘキシルブチレートまたはJungbunzlauerLandenburg社でからCitrofol登録商標の名称で市販のクエン酸トリブチルTECを使用した。本発明の実施例および比較例で用いた測定結果は下記の[表1~4]に示した。測定に使用したASTM規格は以下の通り:1ショア硬度AおよびD:D-2240、2表面張力:D-2578、3引張特性破断点伸び:D-638、454°Cでの貯蔵モジュラス:D-4065、5衝撃試験延性、全破壊エネルギー、曲げ:D-3763延性指数は下記の式で表される:破断エネルギー-最大ネルギー/破断エネルギーx100実施例1、2PLA4042実施例1または6201実施例2をブラベンダーBrabender型のインターナルミキサ中に入れ、190°Cの温度、毎分40回転数の速度で15分間攪拌した。最初に、PLA安定剤混合物Ultranox626とIrganox1024を加え、次に、[表1]に示す配合組成物で、延性改良剤とフタレートを含まない可塑剤とを加えた。また、顔料としてのTi02と連鎖改質剤Lotader、登録商標、AX8900を混合機に加えた。混合機から射出成形に適した組成物を取り出した。この組成物を190°Cの温度、2バールの圧力で金型に射出してテスト試験片を作った。組成物は10秒間、金型中に維持した。金型からテスト試験片を取り出し、成形性能を測定した。本発明の組成物で成形した全ての物品は金型から取り出す際に破断は全く観測されなかった。また、本発明の組成物で成形した全ての物品には、20~160°Cの温度で45分間1分管に3°Cづつ加熱熱間加工した後でも亀裂が観測されなかった。実施例1での延性改良剤はEcoflex、登録商標、FブレンドA1200である。可塑剤はL807である。実施例2での延性改良剤はNPEL01である。可塑剤はTBCである。延性を改善するための薬剤は、である。これらの組成物を用いると主要な望ましい特性の全てが得られることが分かる。実施例3、4主要特性および望ましい特性を与える配合要素の全てを含むPLAの組成物をツインスクリュー混合機を用いて材料温度を180°Cにして製造した。PLAは4042である。可塑剤はTBCである。連鎖改質剤はLotader、登録商標、AXS900である。実施例3の延性改質剤はNPEL01である。実施例4の延性改質剤はNPEL01とEcof1ex、登録商標、FブレンドAl200との混合物である。この実施例ではタルクを追加成分として加えた。得られた結果は[表2]に示した。これらの組成物では主要特性および望ましい特性の全てが得られることが分かる。実施例5比較例延性改良剤を含まないこと以外は実施例1および実施例2と同じPLA組成物を作った。PLAは6021である。可塑剤はL807である。連鎖改質剤がLotader、登録商標、AX8900である。実施例6比較例延性改良剤を含まないこと以外は実施例1および実施例2と同じPLA組成物を作った。PLAは6021である。可塑剤はTBCである。連鎖改質剤はLotader、登録商標、AX8900である。実施例7比較例可塑剤を含まないPLAの組成物をツインスクリュー混合機で180の°Cの材料温度で調製した。PLAは6021である。延性改良剤はNPEL01である。連鎖改質剤はLotader、登録商標、AX8900である。実施例8比較例可塑剤を含まないPLAの組成物をツインスクリュー混合機で180の°Cの材料温度で調製した。PLAは6021である。延性改良剤はNPEL01である可塑剤はTBCである。実施例9比較例延性改良剤を含まないPLAの組成物ツインスクリュー混合機で180の°Cの材料温度で調製した。PLAは6021である。可塑剤はTBCである。連鎖改質剤はLotader、登録商標,AX8900じある。実施例5~9比較例で得られた結果は[表3]に示す。実施例5~9比較例の全ての成形物では、20~160°Cで45分間、熱間加工毎分3°Cで加熱した後でも亀裂が観測された。全ての主要特性および望ましい特性を満たす成形はできなかった。実施例10、11比較例比較のために、このタイプの射出成形品に適したPVCの2つのグレードを用いて、同じ操作条件で同じテスト試験片を作った。結果は[表4]に示す。PVCの2つのグレードで成形した全ての物品で、20~160°Cで45分間、熱間加工毎分3°Cで加熱した後でも亀裂が観測された。破断点伸びは本発明組成物で得られるものの半分であることが分かる。"